(57)【特許請求の範囲】
【請求項１】
珪素の結晶化を助長する金属元素を含む半導体膜および前記半導体膜に接して格子欠陥領域を有する被膜を積層して形成し、
前記半導体膜および前記被膜に加熱処理を施すことによって、前記半導体膜中の前記珪素の結晶化を助長する金属元素を前記格子欠陥領域を有する被膜中へ移動させ、
前記加熱後の半導体膜を用いて活性層を形成する薄膜半導体デバイスの作製方法であって、
前記格子欠陥領域を有する被膜は、プラズマＣＶＤ法により成膜され、イオンドーピング法もしくはプラズマドーピング法により、アルゴンが添加されていることを特徴とする薄膜半導体デバイスの作製方法。
【請求項２】
格子欠陥領域を有する被膜上に接して非晶質半導体膜を形成し、
前記非晶質半導体膜上に珪素の結晶化を助長する金属元素を保持させた後、加熱して結晶性半導体膜を形成し、
前記結晶性半導体膜を用いて活性層を形成する薄膜半導体デバイスの作製方法であって、
前記格子欠陥領域を有する被膜は、プラズマＣＶＤ法により成膜され、イオンドーピング法もしくはプラズマドーピング法により、アルゴンが添加されていることを特徴とする薄膜半導体デバイスの作製方法。
【請求項３】
請求項１または請求項２において、
前記イオンドーピング法もしくはプラズマドーピング法によるアルゴンのドーズ量は、１０１６〜１０２１個／ｃｍ２であることを特徴とする薄膜半導体デバイスの作製方法。
【請求項４】
請求項１乃至請求項３のいずれか一において、
前記格子欠陥領域を有する被膜は、絶縁膜であることを特徴とする薄膜半導体デバイスの作製方法。
【請求項５】
請求項２乃至請求項４のいずれか一において、
前記半導体膜は、膜厚１０ｎｍ〜５０ｎｍの珪素膜であり、
前記加熱後の前記珪素膜にレーザー光照射を行うことを特徴とする薄膜半導体デバイスの作製方法。
【請求項６】
請求項５において、
前記レーザー光照射は、２段階のレーザー光照射であることを特徴とする薄膜半導体デバイスの作製方法。
【請求項７】
請求項１乃至請求項６のいずれか一において、
前記珪素の結晶化を助長する金属元素は、Ｆｅ、Ｃｏ、Ｎｉ、Ｐｄ、Ｉｒ、Ｐｔ、ＣｕもしくはＡｕであることを特徴とする薄膜半導体デバイスの作製方法。
【請求項８】
請求項１乃至請求項７のいずれか一において、
前記薄膜半導体デバイスは、薄膜トランジスタであることを特徴とする薄膜半導体デバイスの作製方法。
【請求項９】
請求項１乃至請求項８のいずれか一において、
前記作製方法によって形成されたことを特徴とする薄膜半導体デバイス。
【発明の詳細な説明】
【０００１】
【発明の属する技術分野】
本明細書で開示する発明は、結晶性珪素薄膜を用いた半導体装置およびその作製方法に関する。特に結晶性珪素薄膜を用いた薄膜トランジスタおよびその作製方法に関する。
【０００２】
【従来の技術】
近年、半導体素子プロセスの低温化に関して盛んに研究が進められている。その大きな理由は、安価で加工性に富んだガラス等の絶縁基板上に半導体素子を形成する必要が生じたからである。これは、アクティブマトリクス型の液晶表示装置に利用される薄膜トランジスタをガラス基板上に形成する必要が生じたことが大きな要因である。その他にも素子の微小化や素子の多層化に伴う要請もある。
【０００３】
半導体プロセスにおいては、半導体材料に含まれる非晶質成分もしくは非晶質半導体材料を結晶化させることや、結晶性であるのだが、より結晶性を向上させることが必要とされることがある。従来、このような目的のためには熱的なアニールが用いられていた。半導体材料として珪素を用いる場合には、６００℃から１１００℃の温度で０．１〜４８時間、もしくはそれ以上の時間のアニールをおこなうことによって、非晶質の結晶化、結晶性の向上等がなされてきた。
【０００４】
このような、熱アニールは、一般に温度が高いほど処理時間は短くても良かった。しかし、５００℃以下の温度ではほとんど効果はなかった。例えば、ＣＶＤ法で成膜された非晶質珪素膜を加熱により結晶化させる場合、加熱処理温度が６００℃の場合は、１０時間以上の時間が必要とされていた。また、５５０℃の加熱処理温度では、１００時間以上の加熱処理時間が必要とされていた。しかし、一般にガラス基板は、６００℃の加熱処理を１０時間以上加えた場合、基板の歪みや変形が顕在化してしまう。この基板の歪みや変形は、基板が小型の場合（一般に１０ｃｍ角以下）であればそれほど大きな問題とはならない。しかし、基板を大型化した場合、大きな問題となる。また、５５０℃程度の温度でも１００時間以上の加熱処理を施した場合は、この歪みや変形の問題は大きなものとなる。
【０００５】
この問題を解決するには、熱に耐える特殊なガラス基板や石英基板を用いればよい。しかし、このような基板は単価が高く、低コスト化を目指す液晶ディスプレイの生産には適さない。即ち、産業上利用することは困難である。
【０００６】
【発明が解決しようとする課題】
ガラス基板上に形成された非晶質珪素膜を加熱によって結晶化させる技術に関しては、本出願人による（特開平６─２４４１０３号公報）に記載された技術がある。この技術では、珪素の結晶化を助長する金属元素を利用することにより、非晶質珪素膜を５５０度、４時間程度の加熱処理により、結晶化させる技術である。この技術を利用すれば、安価なガラス基板を利用した場合であっても、問題なく結晶性珪素膜を得ることができる。
【０００７】
しかし、この技術を用いて形成された結晶性珪素膜を用いて薄膜トランジスタを構成した場合、この珪素の結晶化を助長する金属元素の影響によって、薄膜トランジスタの電気特性が影響を受けることが懸念される。
【０００８】
また、この金属元素の影響と見られる薄膜トランジスタの特性のバラツキが観察されている。アクティブマトリクス型の液晶表示装置においては、数百×数百のマトリクス状に配置された画素のそれぞれに薄膜トランジスタが配置される構成を有している。従って、個々の薄膜トランジスタの特性のバラツキは、表示画像のムラや不自然さの原因となる。
【０００９】
そこで、本明細書で開示する発明においては、この珪素の結晶化を助長する金属元素の影響を排除した薄膜トランジスタを得る技術を提供することを課題とする。
【００１０】
【課題を解決するための手段】
本明細書で開示する発明では、珪素の結晶化を助長する金属元素を用いて得られた結晶性珪素膜を用いて薄膜トランジスタ等の素子を形成する際に、当該素子を構成する領域（金属元素を含んだ珪素でなる領域）の近傍に前記金属元素を移動させ、当該素子領域または当該素子領域の一部における前記金属元素の濃度を低下させることを特徴とする。
【００１１】
珪素の結晶化を助長する金属元素としては、Ｆｅ、Ｃｏ、Ｎｉ、Ｒｕ、Ｒｈ、Ｐｄ、Ｏｓ、Ｉｒ、Ｐｔ、Ｃｕ、Ａｕから選ばれた一種または複数種類の元素を用いることができる。この元素の中で、特にＮｉを用いることが、その効果や再現性の点で非常に有用である。またＮｉの次に利用できるのが、ＰｄやＰｔ、さらにはＣｕである。
【００１２】
当該素子領域の近傍に前記金属元素を移動させるには、当該素子を構成する領域に接して、格子欠陥領域を有する酸化珪素膜や窒化珪素膜を存在させ、加熱処理を加えることで実現することができる。また、この加熱処理は、当該素子領域を結晶化させる工程を兼ねている。
【００１３】
格子欠陥領域は、アニールされにくい欠陥や不対結合手を高濃度に有しており、上記珪素の結晶化を助長する金属元素を強くトラップする性質を有している。従って、加熱処理を加えることにより、当該素子領域中に存在している金属元素は、この格子欠陥領域に拡散していき、強くトラップされることとなる。
【００１４】
格子欠陥領域は、酸化珪素膜等のこの格子欠陥領域を形成しようとする領域に、酸素、アルゴン、塩素、弗素、リン、ボロンから選ばれた１種または複数種類の元素のイオンをイオン注入法やプラズマドーピング法で打ち込み、イオンの衝撃を与えることによって形成することができる。
【００１５】
以下に本明細書で開示する発明の概要を示す。本明細書で開示する発明の一つは、
珪素の結晶化を助長する金属元素をトラップする格子欠陥領域を形成する工程と、
前記格子欠陥領域に接して非晶質珪素膜で構成される素子領域を形成する工程と、
前記素子領域を構成する非晶質珪素膜に接して前記金属元素を接して保持させる工程と、
加熱処理を施し前記素子領域を結晶化させる工程と、
を有することを特徴とする。
【００１６】
上記構成の具体的な例を図２に示す。図２において（Ｄ）の２０７が薄膜トランジスタを構成する活性層（素子領域）である。図２に示す例においては、（Ａ）で示される工程において、２０２で示される酸化珪素膜にリンイオンを注入することにより、酸化珪素膜２０２を格子欠陥領域とする。そしてその上に（Ｃ）で示されるように非晶質珪素膜でなる活性層２０４を形成する。
【００１７】
そして、スピナー２０６を用いて酢酸ニッケル塩溶液２０５を塗布し、スピンドライを行うことによって、珪素の結晶化を助長する金属元素であるニッケル元素を活性層２０４に接して保持させた状態とする。
【００１８】
次に（Ｄ）に示されるように、加熱処理を施すことにより、活性層２０４を結晶化させ、結晶性珪素膜でなる活性層２０７を得る。この際、活性層中から格子欠陥領域となっている酸化珪素膜２０２中にニッケル元素が拡散していき、トラップされる。
【００１９】
他の発明の構成は、
基板上に絶縁膜を形成する工程と、
前記絶縁膜に酸素、アルゴン、ハロゲン元素、リンから選ばれた少なくとの一種類の元素のイオンを注入することによって、格子欠陥領域を形成する工程と、
前記絶縁膜上に非晶質珪素膜を形成する工程と、
前記非晶質珪素膜に接して珪素の結晶化を助長する金属元素を保持させる工程と、
加熱処理を施し前記非晶質珪素膜を結晶化させる工程と、
を有することを特徴とする。
【００２０】
他の発明の構成は、
絶縁膜上に結晶性珪素薄膜が形成された構成を有し、
前記結晶性珪素膜中には、珪素の結晶化を助長する金属元素が１×１０16原子／ｃｍ3 〜５×１０19原子／ｃｍ3 の濃度で含まれており、
前記絶縁膜膜中には、酸素、アルゴン、ハロゲン元素、リンから選ばれた少なくとも１種類の元素が含まれており、
前記絶縁膜は、全体が格子欠陥領域となっており、
前記絶縁膜中には、前記結晶性珪素膜中に含まれているより高い濃度で前記金属元素が含まれていることを特徴とする。
【００２１】
上記構成において、結晶性珪素膜中に含まれる金属元素の濃度が１×１０16原子／ｃｍ3 〜５×１０19原子／ｃｍ3 の濃度に限定される。これは、金属元素の濃度がこの濃度以下であると、そもそも本明細書で開示する発明の特徴の一つとするところである５５０℃程度の加熱処理で結晶性珪素膜を得ることができないからである。（即ち、上記濃度以下の濃度で金属元素を含んでいる結晶性珪素膜は、上記発明の構成要件とはならない）
【００２２】
また上記濃度以上の濃度で金属元素を含んでいる場合には、金属元素の影響が強すぎ、半導体としての特性が損なわれてしまうからである。
【００２３】
上記構成に具体的な例を図２（Ｄ）に示す。図２（Ｄ）に示す構成においては、リンイオンの注入によって格子欠陥領域が形成された酸化珪素膜２０２、さらにこの酸化珪素膜２０２上に形成された結晶性珪素膜でなる活性層２０７、が示されている。
【００２４】
図２（Ｄ）に示す構成においては、酸化珪素膜２０２の全体を格子欠陥領域と見なすことができ、さらにこの酸化珪素膜２０２中には、珪素の結晶化を助長する金属元素をゲッタリングする元素でるリンが含まれているので、活性層２０７を形成する際の加熱処理工程において、活性層中の当該金属元素は酸化珪素膜２０２の格子欠陥領域さらには酸化珪素膜２０２中のリン元素にトラップあるいはゲッタリングされる。そして、最終的な状態において、活性層２０２中の当該金属元素の濃度よりも、酸化珪素膜２０２中の当該金属元素の濃度の方が高い状態となる。これは、酸化珪素膜中に、当該金属元素を留め置くためのトラップや元素が存在しているからである。
【００２５】
なお、酸化珪素膜２０２による当該金属元素のトラップ作用やゲッタリング作用が極めて効果的に進行した場合、活性層２０７中における当該金属元素の濃度が、１×１０16原子／ｃｍ3 以下となる場合も考えられるが、効果的に結晶化を行った場合には、一般に上記値以上の濃度が活性層中に観察される。
【００２６】
なお、本明細書中で示す元素の濃度は、ＳＩＭＳ（２次イオン分析法）で得られる最大値として定義される。
【００２７】
【発明の実施の形態】
【実施例】
〔実施例１〕
本実施例では、非晶質珪素薄膜に珪素の結晶を化助する金属元素を導入し、加熱処理により前記珪素膜に結晶性を与えると同時に、結晶化後は不要となる当該金属元素を当該結晶性珪素膜の外に除去する技術を示す。
【００２８】
ここでは、珪素の結晶化を助長する金属元素として、Ｎｉを用いる。まず、ガラス基板（例えばコーニング７９５９ガラス基板）１０１上に下地膜として、酸化珪素膜１０２を３０００Åの厚さに成膜する。この酸化珪素膜は、ＴＥＯＳを原料としたプラズマＣＶＤ法により成膜する。
【００２９】
次に、イオンドーピング法、またはプラズマドーピング法により、酸化珪素膜１０２に酸素もしくはアルゴンのイオンを打ち込む。ドーズ量は、１０16〜１０21個／ｃｍ2 の間で選ぶ。このようにすると、酸化珪素膜１０２中に格子欠陥領域が形成され、酸化珪素膜１０２は主に格子欠陥領域で構成されることとなる。この工程において、できる限り、酸化珪素膜１０２を格子欠陥領域として構成することが重要である。また、多量のドーズ量（一般に１０18個／ｃｍ2 以上）でもってイオンを打ち込むことによって、アニールによって修復されにくい格子欠陥領域とすることができる。（図１（Ａ））
【００３０】
次にプラズマＣＶＤ法によって、非晶質珪素膜（アモルファスシリコン膜）１０３の成膜を行う。ここでは、プラズマＣＶＤ法を用いるが、減圧熱ＣＶＤ法を用いるのでもよい。また、非晶質珪素膜１０３の厚さは、５００Åとする。勿論この厚さは、必要とする厚さとすればよい。しかし、後述するように、レーザー光の照射を併用し、さらに膜中の金属元素（ここではＮｉ元素）濃度を低下させ、また同時にその結晶性を向上させる場合には、非晶質珪素膜の膜厚を５００Å以下とする必要がある。
【００３１】
次に過水アンモニアに基板を浸し、７０℃に５分間保つことにより、非晶質珪素膜１０３の表面に酸化膜（図示せず）を形成する。この酸化膜は、後のニッケル酢酸塩溶液の塗布工程において、その濡れ性を改善させるために形成される。さらにニッケル酢酸塩溶液をスピンコート法により非晶質珪素膜の表面に塗布する。Ｎｉ元素は、非晶質珪素膜が結晶化する際に結晶化を助長する元素として機能する。
【００３２】
次に窒素雰囲気中において、４５０℃の温度で１時間保持することにより、非晶質珪素膜中の水素を離脱させる。これは、非晶質珪素膜中に不対結合手を意図的に形成することにより、後の結晶化に際してのしきい値エネルギーを下げるためである。そして窒素雰囲気中において、５５０℃、４〜８時間の加熱処理を施すことにより、非晶質珪素膜１０３を結晶化させる。この結晶化の際の温度を５５０℃とすることができたのは、Ｎｉ元素の作用によるものである。
【００３３】
またこの結晶化された珪素膜中には、水素が０．００１原子％〜５原子％の割合で含まれている。上記加熱処理中、Ｎｉ元素は珪素膜中を移動しながら、該珪素膜の結晶化を促進する。さらに、該Ｎｉ元素は前記非晶質珪素膜１０２中に形成された格子損傷領域に向かって１０４で示されるように移動していく。
【００３４】
また、５５０℃程度の温度の加熱処理では、酸化珪素膜中に形成された格子欠陥領域は修復されない。また、格子欠陥領域が多量に存在している関係で、最終的な濃度分布は、珪素膜１０３中よりも酸化珪素膜１０２中の方が高いものとなる。
【００３５】
こうして、ガラス基板上に結晶性を有し、かつＮｉ元素の濃度の少ない結晶性珪素膜を得ることができる。（図１（Ｂ））
【００３６】
次にパターニングを行うことにより、薄膜トランジスタの活性層１０５を形成する。さらにゲート絶縁膜として機能する酸化珪素膜１０６を１０００Åの厚さに成膜する。さらにスカンジウムを微量に含有させたアルミニウムの膜を６０００Åの厚さに成膜し、パターニングを施すことにより、ゲート電極１０７を形成する。そしてこのゲート電極１０７を陽極として電解溶液中において陽極酸化を行うことにより、アルミニウムの酸化物層１０８を２０００Åの厚さに形成する。この酸化物層１０８は、後の不純物イオンの注入工程において、オフセットゲート領域を形成するためのマスクとして機能する。（図１（Ｃ））
【００３７】
この状態において、Ｐ（リン）イオンの打ち込みをプラズマドーピング法またはイオン注入法によって行う。すると、ゲート電極１０７とその周囲の酸化物層１０８とがマスクとなって、活性層の１０９と１１２とにＰイオンの注入が行われる。そして、１１０と１１１との領域には、Ｐイオンの注入が行われない。この結果、１０９と１１２の領域がソース／ドレイン領域として構成される。また１１０の領域がオフセットゲート領域として構成される。また、１１１の領域がチャネル形成領域として構成される。（図１（Ｄ））
【００３８】
図１（Ｄ）に示す工程を経た後、層間絶縁膜を形成し、さらにコンタクトホールを形成する。そして、ソース／ドレイン領域へのコンタクト電極、さらにはゲート電極へのコンタクト電極を形成する。最後に、３５０℃の水素雰囲気中において、１時間の加熱処理を行うことにより、薄膜トランジスタを完成させる。
【００３９】
本実施例で作製した薄膜トランジスタでは、低温（ガラス基板が耐え得ると意味で）の加熱処理で結晶性珪素膜が得ることができる。さらに加えて、得られる薄膜トランジスタの活性層中におけるニッケル元素の濃度を低くすることができる。こうして、生産コストが低く、しかも特性の劣化や変化の無い薄膜トランジスタを得ることができる。
【００４０】
〔実施例２〕
本実施例では、実施例１で作製した珪素膜をさらに結晶性の良い物とし、さらに珪素の結晶化を助長するための金属元素の濃度をさらに低いものとするための構成に関する。
【００４１】
まず、図１（Ｂ）で示される工程で示されるような加熱処理を行うことにより、結晶性珪素膜を得る。そして、２段階に渡るレーザー光の照射を行う。ここでは、線状に加工されたレーザービームを操作しながら照射することにより、レーザー光の照射を行う。レーザー光としては、ＫｒＦエキシマレーザーを用いる。レーザー光の照射条件は、まず予備照射として１００ー３００ｍＪ／ｃｍ2 、次に本照射として２００〜５００ｍＪ／ｃｍ2 の２段階照射とする。また、パルス数を30パルス/sとする。ここで、２段階照射とするのはレーザー光の照射による膜表面の均一性悪化を極力抑さえる為である。
【００４２】
実施例１で示した加熱処理のみで結晶化した結晶性珪素膜においては、その膜中に非晶質成分が多く残っている。このような場合、膜の全体において均一なレーザーエネルギーの吸収が行われれず、レーザー光の照射に従って、膜の表面が荒れたものとなってしまう。そこで、１回目の照射で膜に残っている非晶質部分を結晶化して、さらに２回目の照射では全体的な結晶化を促進させる。こうすることで、全体の結晶性が高く、また膜表面の荒れの少ない結晶性珪素膜を得ることができる。
【００４３】
この２段階照射の効果は大変高く、完成する半導体デバイスの特性を著しく向上させることができる。特に１０００Å以下というような薄膜デバイスを作製する場合は、利用する薄膜半導体の表面の状態が、デバイスの特性に非常に大きく影響するので、上記２段階照射によって表面の荒れの生じない処理を行えることは非常に有効である。
【００４４】
また、このレーザー光の照射は、基板温度を５００℃に保って行う。これは、レーザー光の照射による基板表面温度の上昇と下降の速度を和らげるために行われる。一般に環境の急激な変化は、物質の均一性を損なわれることが知られている。そこで、基板温度を高く保つことでレーザー光の照射による基板表面の均一性の劣化を極力抑えることができる。この実施例では基板温度を５００℃に設定しているが、この温度は、４５０℃から基板の歪み点までの間で選択することができる。例えばコーニング７０５９ガラス基板を用いた場合には、その歪み点が５９３℃であるので、この温度以下であってかつ４５０℃以上の温度から選択することができる。
【００４５】
珪素膜の厚さが５００Å程度以下である場合において、上記のレーザー光の照射を行うと、ニッケル元素が下地の酸化珪素膜１０２中にさらに拡散することになるので、さらに珪素膜中のニッケル元素濃度を下げることが可能となる。珪素膜の厚さが薄い方がこの効果が大きいが、１００Å以下となると、一般のＣＶＤ方ではその成膜が困難となるので、注意が必要である。従って、一般的には、珪素膜の膜厚を１００〜５００Å程度とすることが適当である。また、レーザー光の照射は、膜の結晶性を高めることになるので、その意味においても非常に有用なものとなる。
【００４６】
〔実施例３〕
本実施例は、薄膜トランジスタの活性層（素子領域ということもできる）を構成する領域に隣接して、格子欠陥領域を人為的に形成することにより、この格子欠陥領域に活性層中の金属元素をトラップさせ、活性層中における金属元素の濃度を下げることを特徴とする。
【００４７】
図２に本実施例に示す半導体装置の作製工程の一部を示す。まずガラス基板２０１上に下地膜として酸化珪素膜２０２を３０００Åの厚さにプラズマＣＶＤ法またはスパッタ法で成膜する。
【００４８】
そしてリンイオンをプラズマドーピング法、またはイオン注入法で酸化珪素膜２０２中に注入する。ドーズ量は、１０16〜１０21個／cm2 とする。この工程で酸化珪素膜２０２はＰＳＧ膜のようなリンガラスの状態となる。またその膜全体が格子欠陥領域として形成される。この工程では、酸化珪素膜全体において、高い密度で欠陥が形成されるように工夫する必要がある。（図２（Ａ））
【００４９】
なお、上記イオンの注入を行った結果、酸化珪素膜２０２の表面が荒れてしまう。そこで、バッファフッ酸を用いたウエットエッチングを行い、その表面を数十〜数百Å程度の厚さで除去し、平坦化する。
【００５０】
次に非晶質珪素膜２０３をプラズマＣＶＤ法または減圧熱ＣＶＤ法で５００Åの厚さに成膜する。（図２（Ｂ））
【００５１】
次に非晶質珪素膜２０３を所定のパターンにパターニングすることにより、薄膜トランジスタの活性層２０４を形成する。そして、珪素の結晶化を助長する金属元素であるＮｉを導入する。ここでは、スピナー２０６上に試料を配置し、所定のＮｉ濃度に調整されたニッケル酢酸塩溶液をまず塗布する。この状態で、図２（Ｃ）に示されるように水膜２０５が形成される。（図２（Ｃ））
【００５２】
そしてスピナー２０６を回転させてスピンドライを行うことにより、余分やニッケル酢酸塩溶液を吹き飛ばす。こうして、ニッケル元素が活性層の形状にパターニングされた非晶質珪素膜２０４上に接して保持された状態が実現される。
【００５３】
ここでは、ニッケル元素を含んだ溶液を用いて、ニッケル元素を導入する例を示したが、例えば、蒸着法やスパッタ法、さらにはプラズマＣＶＤ法でニッケルの薄膜、またはニッケル元素を含む薄膜を非晶質珪素膜の表面に形成するのでもよい。
【００５４】
次に図２（Ｄ）に示すように、５５０℃、４時間の加熱処理を行うことにより、非晶質珪素膜でなる活性層２０４を結晶化させる。この結果、結晶性珪素膜でなる活性層２０７が形成される。この際、矢印２０８で示されるように、全体が格子欠陥領域となっている酸化珪素膜２０２中に活性層中からニッケル元素が拡散していく。（図２（Ｄ））
【００５５】
一般にガラス基板の歪点は、６００℃程度であるので、５５０℃、４時間の加熱処理によって、その変形や歪みが問題となることはない。また、本実施例に示す構成においては、酸化珪素膜２０２中にニッケルが拡散し、トラップされるので、活性層中におけるニッケル元素の濃度を下げることができる。特に、本実施例においては、酸化珪素膜中にニッケル元素トラップさせるための格子欠陥領域に加えて、ニッケルをゲッタリングする作用を有するリンが含まれているので、効果的にニッケル元素を酸化珪素膜２０２中に移動させることができる。
【００５６】
また実施例２に示したように、加熱処理の後にさらにレーザー光を照射するこは、活性層２０７の結晶化を向上させ、さらに活性層２０７中に含まれているニッケル元素の濃度を下げることができる。
【００５７】
【発明の効果】
本明細書で開示する技術を利用することによって、ガラス基板が利用できるような温度における加熱処理において、結晶性珪素膜を得ることができる。さらに加えて、当該結晶性珪素膜中における金属元素の濃度を下げることができるので、得られる薄膜半導体デバイスにおいて、特性の劣化や特性の変化のないものを得ることができる。
【００５８】
特に本明細書で開示する発明を利用して、アクティブマトリクス型の液晶表示装置に利用される薄膜トランジスタアレイを作製した場合、各薄膜トランジスタの特性のバラツキを抑えることができるので、表示特性の高いＴＦＴ液晶パネルを得ることができる。
【図面の簡単な説明】
【図１】  実施例で示す薄膜トランジスタの作製工程を示す。
【図２】  実施例で示す薄膜トランジスタの作製工程を示す。
【符号の説明】
１０１、２０１                ガラス基板
１０２、２０２                酸化珪素膜
１０３、２０３                非晶質珪素膜
１０５、２０７                活性層
１０６                        ゲート絶縁膜（酸化珪素膜）
１０７                        アルミニウムを主成分とするゲート絶縁膜
１０８                        アルミニウムの陽極酸化物層
１０９                        ソース領域
１１０                        オフセットゲート領域
１１１                        チャネル形成領域
１１２                        ドレイン領域
２０５                        ニッケル酢酸塩溶液の水膜
２０６                        スピナー
【図１】
0003907957.tif 000002
【図２】
0003907957.tif 000003